【手続補正書】
【提出日】令和3年5月10日(2021.5.10)
【手続補正１】
【補正対象書類名】特許請求の範囲
【補正対象項目名】全文
【補正方法】変更
【補正の内容】
【特許請求の範囲】
【請求項１】
伸縮性多層ナノコンポジット材料であって、
エラストマー性ポリマーで改質されたナノチューブのネットワークを含むナノコンポジット材料層；および
前記ナノコンポジット材料層に積層された少なくとも１つのさらなる層
を少なくとも含む、材料。
【請求項２】
ナノチューブの前記ネットワークが、ナノチューブの不織シートによってもたらされ、
前記ナノチューブが、前記ナノコンポジット材料層の平面内で任意にランダムに配向されている、請求項１に記載の材料。
【請求項３】
前記ナノチューブが、カーボンナノチューブ、窒化ホウ素ナノチューブ、ホウ素−炭素−窒素ナノチューブ、炭化ケイ素ナノチューブ、他のナノ粒子、任意の２つ以上のこれらのハイブリッド、または任意の２つ以上のこれらの組合せを含む、請求項１または２に記載の材料。
【請求項４】
前記ナノコンポジット材料層が、５重量％〜９０重量％、または１０重量％〜４０重量％のナノチューブ含有率を有する、請求項１〜３の何れか１項に記載の材料。
【請求項５】
前記ナノコンポジット材料層が、第１のナノコンポジット材料層であり、前記少なくとも１つのさらなる層が：前記第１のナノコンポジット材料層の前記ナノチューブとは性質の異なるナノチューブを含む別のナノコンポジット材料層であり；前記第１のナノコンポジット材料層とは異なるナノチューブ含有率を有する別のナノコンポジット材料層であり；または、前記第１のナノコンポジット材料層と類似の別のナノコンポジット材料層である、請求項１〜４の何れか１項に記載の材料。
【請求項６】
前記少なくとも１つのさらなる層が、ニートポリマー層、コンポジットポリマー層または少なくとも１種のエラストマー性ポリマーを含む強化ポリマー層である、請求項１〜４の何れか１項に記載の材料。
【請求項７】
その表面領域にわたって変化する機械特性を有し、少なくとも前記ナノコンポジット材料層が、その表面領域にわたって変化する機械特性を有し、前記材料は、
前記表面領域にわたって変化するナノチューブ含有率；
前記表面領域にわたって変化するポリマー含有率；
前記表面領域にわたって変化するエラストマー性ポリマーの性質；および
前記材料の前記表面領域にわたって変化する前記ナノチューブの性質、のうちの少なくとも１つを有する、請求項１〜６の何れか１項に記載の材料。
【請求項８】
複数の層を含み、前記層の数は、前記材料の表面領域にわたって変化する請求項１〜７の何れか１項に記載の材料。
【請求項９】
スキン材料としての使用のために適応された所与の材料厚および特性プロファイルを得るように適合された数の層を含む、請求項１〜８の何れか１項に記載の材料。
【請求項１０】
前記材料に、モーフィング構造体または展開可能構造体への適用のための所与の伸縮性プロファイルをもたらすように適合されたナノチューブ：ポリマー比を有する、請求項９に記載の材料。
【請求項１１】
０．０５ｍｍ〜２０ｍｍ、または０．５ｍｍ〜３ｍｍの材料厚を得るように適合された複数の積層された層を含む、請求項９または１０に記載の材料。
【請求項１２】
５〜５０％、または２０％の可逆性伸張能および５０ＭＰａ〜１０ＧＰａ、または５００ＭＰａの弾性率をもたらすように適合された組成；および
少なくとも１００％の、または少なくとも２００％の１回伸張能および５０ＭＰａ〜１０ＧＰａ、または５００ＭＰａの剛性をもたらすように適合されたナノチューブ：ポリマー比を有する、請求項９〜１１の何れか１項に記載の材料。
【請求項１３】
前記材料に含まれる前記ナノチューブが、加熱、センシング、ＥＭＩ遮蔽、中性子遮蔽特性のうちの少なくとも１つをスキンにもたらすように任意に選択される、支持表面上に直接適用するために請求項１〜１２の何れか１項に記載の材料によって形成されるスキン。
【請求項１４】
モーフィング構造体は、任意に、モーフィング航空機の翼前縁、翼後縁、尾翼、およびノーズコーンのうちの少なくとも１つである、請求項１〜１２の何れか１項に記載の材料を支持構造体上に直接適用することによって生成されたモーフィング構造体。
【請求項１５】
展開可能支持構造体が、任意に可逆的に広がることが可能であり、および／または膨張可能であり、結果としてスキンを形成するように前記材料が伸張する、請求項１〜１２の何れか１項に記載の材料を展開可能支持構造体上に直接適用することによって生成された展開可能構造体。
【請求項１６】
前記スキンは下部構造体上の前記材料の適用の後に構造体の外面の少なくとも一部を形成する、下部構造体および請求項１３に記載のスキンを含む構造体。
【手続補正２】
【補正対象書類名】明細書
【補正対象項目名】００９７
【補正方法】変更
【補正の内容】
【００９７】
図８Ａおよび８Ｂは、垂直（厚さ）方向（ＣＮＴ−ＴＰＵナノコンポジット層間に層化されたニートポリウレタンシート）と水平（表面）方向（一緒に連結されて表面を構成する隣接ＣＮＴ−ＴＰＵシート）の両方で変化する組成により製造された１２”×３６”スキンを例示している。
以下に、本願出願の当初の特許請求の範囲に記載された発明を付記する。
［１］  伸縮性多層ナノコンポジット材料であって、
エラストマー性ポリマーで改質されたナノチューブのネットワークを含むナノコンポジット材料層；および
前記ナノコンポジット材料層に積層された少なくとも１つのさらなる層
を少なくとも含む、材料。
［２］  ナノチューブの前記ネットワークが、ナノチューブの不織シートによってもたらされる、［１］に記載の材料。
［３］  前記ナノチューブが、前記ナノコンポジット材料層の平面内でランダムに配向されている、［２］に記載の材料。
［４］  前記ナノチューブが、カーボンナノチューブ、窒化ホウ素ナノチューブ、ホウ素−炭素−窒素ナノチューブ、炭化ケイ素ナノチューブ、他のナノ粒子、これらのハイブリッドまたはこれらの組合せを含む、［１］〜［３］の何れか１項に記載の材料。
［５］  前記ナノチューブが、単層ナノチューブおよび多層ナノチューブを含む、［１］〜［４］の何れか１項に記載の材料。
［６］  前記ナノコンポジット材料層が、５重量％〜９０重量％のナノチューブ含有率を有する、［１］〜［５］の何れか１項に記載の材料。
［７］  前記ナノチューブ含有率が、１０重量％〜４０重量％である、［６］に記載の材料。
［８］  前記エラストマー性ポリマーが、熱可塑性エラストマー、熱可塑性ポリウレタン、ゴム、シリコーンゴムまたはこれらの組合せを含む、［１］〜［７］の何れか１項に記載の材料。
［９］  前記ナノコンポジット材料層が、第１のナノコンポジット材料層であり、前記少なくとも１つのさらなる層が、前記第１のナノコンポジット材料層の前記ナノチューブとは性質の異なるナノチューブを含む別のナノコンポジット材料層である、［１］〜［８］の何れか１項に記載の材料。
［１０］  前記ナノコンポジット材料層が、第１のナノコンポジット材料層であり、前記少なくとも１つのさらなる層が、前記第１のナノコンポジット材料層とは異なるナノチューブ含有率を有する別のナノコンポジット材料層である、［１］〜［８］の何れか１項に記載の材料。
［１１］  前記ナノコンポジット材料層が、第１のナノコンポジット材料層であり、前記少なくとも１つのさらなる層が、前記第１のナノコンポジット材料層と類似の別のナノコンポジット材料層である、［１］〜［８］の何れか１項に記載の材料。
［１２］  前記少なくとも１つのさらなる層が、ニートポリマー層、コンポジットポリマー層または少なくとも１種のエラストマー性ポリマーを含む強化ポリマー層である、［１］〜［８］の何れか１項に記載の材料。
［１３］  前記少なくとも１つのさらなる層の前記エラストマー性ポリマーが、前記ナノコンポジット材料層に含まれるものと同じである、［１２］に記載の材料。
［１４］  前記少なくとも１つのさらなる層の前記エラストマー性ポリマーが、前記ナノコンポジット材料層に含まれるものとは異なる、［１２］に記載の材料。
［１５］  その表面領域にわたって変化する機械特性を有し、少なくとも前記ナノコンポジット材料層が、その表面領域にわたって変化する機械特性を有する、［１］〜［１４］の何れか１項に記載の材料。
［１６］  前記表面領域にわたって変化するナノチューブ含有率を有する、［１５］に記載の材料。
［１７］  前記ナノチューブ含有率が、前記材料の剛性を高めるために、前記ナノコンポジット層の特定の領域においてより高い、［１６］に記載の材料。
［１８］  前記表面領域にわたって変化するポリマー含有率を有する、［１５］〜［１７］の何れか１項に記載の材料。
［１９］  前記ポリマー含有率が、前記材料の伸縮性を高めるために、前記多層ナノコンポジット材料の別の特定の領域においてより高い、［１８］に記載の材料。
［２０］  エラストマー性ポリマーの性質が、前記材料の前記表面領域にわたって変化する、［１５］〜［１９］の何れか１項に記載の材料。
［２１］  前記ナノチューブの性質が、前記材料の前記表面領域にわたって変化する、［１５］〜［２０］の何れか１項に記載の材料。
［２２］  前記材料の表面領域にわたって数が変化する複数の層を含む、［１］〜［２１］の何れか１項に記載の材料。
［２３］  スキン材料としての使用のために適応された所与の材料厚および特性プロファイルを得るように適合された数の層を含む、［１］〜［２２］の何れか１項に記載の材料。
［２４］  前記スキン材料に、モーフィング構造体または展開可能構造体への適用のための所与の伸縮性プロファイルをもたらすように適合されたナノチューブ：ポリマー比を有する、［２３］に記載の材料。
［２５］  下部構造体へのスキンとしての直接適用のためのスキン材料であって、ポリマーで改質されたナノチューブネットワークを含む、スキン材料。
［２６］  前記ポリマーが、前記スキン材料に伸縮性をもたらすように選択されたエラストマー性ポリマーを含む、［２５］に記載のスキン材料。
［２７］  前記ポリマーで改質された不織ナノチューブ層を含む、［２５］または［２６］に記載のスキン材料。
［２８］  前記ポリマーで改質された前記不織ナノチューブ層に積層された少なくとも１つのさらなる層を含む、［２７］に記載のスキン材料。
［２９］  前記少なくとも１つのさらなる層が、１つ以上のナノコンポジット層である、［２８］に記載のスキン材料。
［３０］  前記少なくとも１つのさらなる層が、熱可塑性ポリウレタン、シリコーンゴム、ゴムまたはこれらの組合せを含むニートまたは強化エラストマー性ポリマーの層である、［２９］に記載のスキン材料。
［３１］  ０．０５ｍｍ〜２０ｍｍの材料厚を得るように適合された複数の積層された層を含む、［２５］〜［３０］の何れか１項に記載のスキン材料。
［３２］  前記材料厚が、０．５ｍｍ〜３ｍｍである、［３１］に記載のスキン材料。
［３３］  ５〜５０％の可逆性伸張能および５０ＭＰａ〜１０ＧＰａの弾性率をもたらすように適合された組成を有する、［２５］〜［３２］の何れか１項に記載のスキン材料。
［３４］  前記可逆性伸張能が２０％であり、前記弾性率が５００ＭＰａである、［３３］に記載のスキン材料。
［３５］  少なくとも１００％の１回伸張能および５０ＭＰａ〜１０ＧＰａの剛性をもたらすように適合されたナノチューブ：ポリマー比を有する、［２５］〜［３４］の何れか１項に記載のスキン材料。
［３６］  前記１回伸張能が少なくとも２００％伸張であり、剛性が５００ＭＰａである、［３５］に記載のスキン材料。
［３７］  ［１］〜［２４］の何れか１項に記載の材料である、伸縮性スキン材料。
［３８］  ［１］〜［３６］の何れか１項に記載の材料として支持表面上に直接適用されたスキン。
［３９］  前記材料に含まれる前記ナノチューブの性質が、加熱、センシング、ＥＭＩ遮蔽、中性子遮蔽特性またはこれらの組合せをスキンにもたらすように選択される、［３８］に記載のスキン。
［４０］  ［２５］〜［３７］の何れか１項に記載のスキン材料を支持構造体上に直接適用することによって生成されたモーフィング構造体。
［４１］  翼前縁、翼後縁、尾翼、ノーズコーンまたはこれらの組合せを含むモーフィング航空機の少なくとも一部である、［４０］に記載のモーフィング構造体。
［４２］  ［２５］〜［３７］の何れか１項に記載のスキン材料を展開可能支持構造体上に直接適用することによって生成された展開可能構造体。
［４３］  前記展開可能支持構造体が、可逆的に広がりおよび／または膨張して、結果として前記スキン材料が伸張する、［４２］に記載の展開可能構造体。
［４４］  前記スキン材料が、前記支持構造体が展開された場合、内部気圧によって伸張状態で維持され、前記内部気圧が、前記展開可能構造体の外側の圧力よりも高い、［４２］または［４３］に記載の展開可能構造体。
［４５］  展開可能宇宙住設備または展開可能軍用住設備の少なくとも一部である、［４２］〜［４４］の何れか１項に記載の展開可能構造体。
［４６］  下部構造体および前記下部構造体上に適用されることによって構造体の外面の少なくとも一部を形成する、［３８］または［３９］に記載のスキンを含む構造体。